【事件の表示】
　特願２００４−３５２７５１「表面処理金属及びその製造方法」拒絶査定不服審判事件〔平成１７年１１月２４日出願公開、特開２００５−３２５４４０〕について、次のとおり審決する。
【結　論】
　本件審判の請求は、成り立たない。
【理　由】
第１　手続の経緯
　本願は、平成１６年１２月６日（国内優先権主張　平成１６年４月１６日）の出願であって、平成２１年１１月５日付けで拒絶査定がなされ、これに対し、平成２２年２月１０日に拒絶査定を不服とする審判請求がなされるとともに手続補正がなされた後、当審において平成２３年８月３０日付けで拒絶理由（以下、「当審拒絶理由」という。）が通知され、同年１１月７日付けで意見書が提出され、同日付けで手続補正がなされたものである。
　
第２　本願発明
　本願の特許請求の範囲の請求項１〜１２に係る発明は、平成２３年１１月７日付け手続補正書により補正された特許請求の範囲の請求項１〜１２に記載された事項により特定されるとおりのものであって、その請求項１に係る発明（以下、「本願発明」という。）は、次のとおりである。なお、検討の便宜上、当審で改行を加えて記載した。
　
「【請求項１】
　エポキシ基を有するアルコキシシラン又はその加水分解物及びアミノ基を有するアルコキシシラン又はその加水分解物の一方又は双方と、炭素数１から１２の有機基としてフェニル基のみを有するアルコキシシラン又はその加水分解物と、アルコキシシラン又はその加水分解物とを主成分とし、前記フェニル基のみを有するアルコキシシランはフェニルトリエトキシシランを含むコーティング液を金属表面の少なくとも一部に塗布、焼き付けることで得られる皮膜を表面の少なくとも一部に有してなる表面処理金属であって、
前記皮膜が、主骨格の主要結合がシロキサン結合であり、主骨格又は側鎖の一方又は双方の結合中に、前記エポキシ基を有するアルコキシシランに由来するエーテル結合又は前記アミノ基を有するアルコキシシランに由来するアミノ結合の一方又は双方を含み、かつ、前記エーテル結合、アミノ結合以外の炭素数１から１２の有機基としてフェニル基のみを含む無機−有機複合皮膜であって、
かつ、前記皮膜中に含まれる有機成分が皮膜全体に対する質量割合で０．５％以上５０％以下であり、さらに、前記皮膜の主骨格中又は側鎖の一方又は双方の結合中のエーテル結合又はアミノ結合の一方又は双方の占める割合がシロキサン結合に対する割合で０．０１以上０．５以下であることを特徴とする表面処理金属。」
　
第３　引用刊行物及びその記載事項
　当審拒絶理由で引用された、本願の国内優先日よりも前に頒布された刊行物である、刊行物１（特開２００３−１６０７５９号公報）、刊行物２（特開昭６３−１７２６４０号公報）、刊行物３（特開２００４−５０７７２号公報、平成１６年２月１９日公開）、刊行物４（「トーレ・シリコーン　総合カタログ」（トーレ・シリコーン株式会社、１９８４年４月発行）には、下記１〜４の記載がある。
　また、同じく引用された下記５の参考例（「塗料・コーティング用シリコーン」東レ・ダウコーニング株式会社、２００５年１２月初版、２００９年３月改訂）には、下記５の記載がある。
　上記の刊行物１〜４を、以下、それぞれ「引用例１」〜「引用例４」という。なお、引用例４及び上記参考例については、本願に係る平成２２年５月７日付けの刊行物等提出書（以下、「本件刊行物等提出書」という。）に添付された「刊行物２」及び「刊行物３」の写しとして提出されている。
　
１　引用例１（特開２００３−１６０７５９号公報）
　（１ａ）「【請求項１】　シリカ系コーティング液が、（Ａ）エポキシ基を含有するアルコキシシランおよび／またはその加水分解物、（Ｂ）アミノ基を含有するアルコキシシランおよび／またはその加水分解物、（Ｃ）アルコキシシラン以外の金属アルコキシドおよび／またはその加水分解物、および（Ｄ）酸触媒を含有し、かつ、前記（Ａ）成分のエポキシ基の少なくとも一部が開環していることを特徴とするシリカ系コーティング液。
【請求項２】　前記エポキシ基の開環率が５０％より高いことを特徴とする請求項１記載のシリカ系コーティング液。
【請求項３】　前記シリカ系コーティング液が、（Ａ）エポキシ基を含有するアルコキシシランおよび／またはその加水分解物１００質量部に対して、（Ｂ）アミノ基を含有するアルコキシシランおよび／またはその加水分解物が１０質量部以上２００質量部以下、（Ｃ）アルコキシシラン以外の金属アルコキシドおよび／またはその加水分解物が０．５質量部以上５０質量部以下、および（Ｄ）酸触媒が０．５質量部以上１０質量部以下の組成であることを特徴とする請求項１または２記載のシリカ系コーティング液。
【請求項４】　前記シリカ系コーティング液がさらに、（Ｅ）炭素数１以上１２以下のアルキル基、そのフルオロ置換体及びフェニル基から選ばれる１種以上を含有するアルコキシシラン、その加水分解物、テトラアルコキシシラン、及びその加水分解物から選ばれる１つ以上の化合物を含有することを特徴とする請求項１〜３のいずれか１項に記載のシリカ系コーティング液。
【請求項５】　前記アルコキシシラン以外の金属アルコキシドの金属成分がＴｉ、Ｚｒ、Ａｌ、Ｔａ、Ｎｂから選ばれる少なくとも１つであり、かつ、酸触媒が酢酸であることを特徴とする請求項１〜４のいずれか１項に記載のシリカ系コーティング液。
【請求項６】  前記シリカ系コーティング液中の溶質の質量平均分子量が５００以上５０００以下であることを特徴とする請求項１〜５のいずれか１項に記載のシリカ系コーティング液。
【請求項７】　シリカ系コーティング膜が、請求項１〜６のいずれか１項に記載のシリカ系コーティング液から作製されることを特徴とするシリカ系コーティング膜。
【請求項８】　シリカ系コーティング膜が、シロキサン結合を主とする無機の三次元網目構造と、エーテル結合およびアミノ結合を含む有機の三次元網目構造とを含み、かつ、無機の三次元網目構造と有機の三次元網目構造がＳｉ原子を介して化学的に結合していることを特徴とするシリカ系コーティング膜。
【請求項９】　前記無機の三次元網目構造が、シロキサン結合以外の無機成分の構造としてＴｉ、Ｚｒ、Ａｌ、Ｔａ、Ｎｂから選ばれる少なくとも１つの金属元素と酸素との結合を含むことを特徴とする請求項８記載のシリカ系コーティング膜。
【請求項１０】　基材表面の少なくとも一部が、請求項７〜９のいずれか１項に記載のシリカ系コーティング膜で被覆されてなることを特徴とするシリカ系コーティング膜被覆基材。
【請求項１１】　基材表面の少なくとも一部に、請求項１〜６のいずれか１項に記載のシリカ系コーティング液を塗布後、被膜を形成してなることを特徴とするシリカ系コーティング膜被覆基材。
【請求項１２】　前記基材がメッキ鋼材、ステンレス鋼材、チタン材、アルミニウム材、またはアルミニウム合金材であることを特徴とする請求項１０または１１記載のシリカ系コーティング膜被覆基材。
【請求項１３】　前記基材が繊維強化複合材料であることを特徴とする請求項１０または１１記載のシリカ系コーティング膜被覆基材。
【請求項１４】　前記繊維強化複合材料が、炭素繊維強化樹脂複合材であることを特徴とする請求項１３記載のシリカ系コーティング膜被覆基材。」（【特許請求の範囲】）
　
　（１ｂ）「【従来の技術】シリカ系のコーティング膜は、シロキサン骨格に由来する耐熱性、化学的安定性を有する材料であり、かつ、絶縁性や高い硬度を有することから、各種基材へ、保護膜としてコーティングされている。そのコーティング方法としては、ゾルゲル法を利用して、テトラアルコキシシラン、メチルトリアルコキシシラン、フェニルトリアルコキシシランなどを加水分解して得たゾルを塗布して熱処理する方法が知られている。」（【０００２】）
　
　（１ｃ）「エポキシ基の開環が５０％より高い場合は、特に低温短時間硬化特性に優れ、室温で１時間から５日間乾燥、５０℃３０分、７０℃１０分、１００℃５分、２００℃１分、あるいは２５０℃５秒のような低温短時間の熱処理で２Ｈ以上の硬度を有する膜が得られる。また、通常基材の表面は酸化物で覆われており、最表面には大気中の水分によりＯＨ基が現れているが、エポキシ基が開環してできたＯＨ基と基材最表面の間に水素結合が形成されやすいので、基材との間に高い密着性が得られる。」（【０００８】）
　
　（１ｄ）「エポキシ基を含有するアルコキシシランおよび／またはその加水分解物１００質量部に対するアミノ基を含有するアルコキシシランおよび／またはその加水分解物の質量部は１０以上２００以下であることが特に好ましい。１０質量部より少ない場合は、アミン付加反応が低くなるので、低温硬化性が劣る傾向が見られる。２００質量部より多い場合は、重合度が上がりすぎてシリカ系コーティング液がゲル化したり、貯蔵安定性が悪くなる場合がある。」（【００１１】）
　
　（１ｅ）「炭素数１以上１２以下のアルキル基のフルオロ置換体またはフェニル基を有するアルコキシシランをシリカ系コーティング液中に含有させることにより、得られるシリカ系コーティング膜に耐指紋性、撥水性、耐汚染性などを付与することができる。・・・炭素数１以上１２以下のアルキル基のフルオロ置換体またはフェニル基を有するアルコキシシランとして、・・・、フェニルトリエトキシシランなどを挙げることができる。」（【００１５】）
　
　（１ｆ）「（Ｅ）成分に相当するこれらの化合物は総量としてその質量部が、エポキシ基を含有するアルコキシシランおよび／またはその加水分解物１００質量部に対して、１０以上１００以下であることが好ましい。１０質量部より少ない場合は、添加した効果が現れにくく、１００質量部より多い場合は、低温硬化を妨げる傾向がみられる。」（【００１７】）
　
　（１ｇ）「本発明のシリカ系コーティング膜は、シリカを主とする無機成分と、有機成分との両方から構成される。無機成分は、≡Ｓｉ−Ｏ−のシロキサン結合が主体で三次元の網目構造を形成するが、Ｍ−Ｏ−Ｍ、Ｍ−Ｏ−Ｓｉのような形でＳｉ以外の金属元素Ｍを含んで、無機の三次元網目構造を形成してもよい。Ｍの種類としては、Ｔｉ、Ｚｒ、Ａｌ、Ｔａ、Ｎｂから選ばれる少なくとも１つの金属元素を含むとき、特に高硬度の膜が得られるので好ましい。有機成分は、Ｃ、Ｏ、Ｎ、Ｈから構成され、有機の三次元網目構造の主骨格は、−ＣＨ２−ＣＨ（ＣＨ２）−Ｏ−ＣＨ２−のようなエーテル結合や、第２または第３アミンとなるようなアミノ結合などから構成される。無機の網目構造と有機の網目構造とは、Ｓｉ−Ｃ結合を介して連結され、無機と有機の網目が相互に貫入しあった構造になっている。本発明による有機の三次元網目構造は、室温乾燥あるいは低温短時間の熱処理で形成することが可能であり、有機の網目構造が形成される結果として無機の構成元素が互いに近接した位置に来るため、無機の骨格構造の形成が容易になる。従って、通常シロキサン結合を主とする無機骨格を形成するには４００℃３０分程度の熱処理が必要であるが、本発明の無機骨格は室温乾燥、あるいは低温短時間の熱処理で形成可能である。」（【００２３】）
　
　（１ｈ）「本発明のシリカ系コーティング膜は、無機と有機の両方の網目構造を有し、かつそれらが互いに結合しあっているので、有機成分を利用して低温短時間で硬化することが可能であると同時に、無機成分に由来する耐腐食性、耐熱性、耐候性、高硬度などの特性を兼ね備えることができる。本発明のシリカ系コーティング膜は、本発明のシリカ系コーティング液をコーティング後、室温から３００℃の温度域で数日から数秒の熱処理を行うことが好ましい。」（【００２４】）
　
　（１ｉ）「本発明のシリカ系コーティング膜によって少なくとも一部が被覆された基材は・・・。ここで言う基材とは、特に限定するものではなく、金属材料、有機材料、セラミックス、複合材料などに好適に使用され、特に、メッキ鋼材、ステンレス鋼材、チタン材、アルミニウム材、アルミニウム合金材、および繊維強化複合材料が好ましい。」（【００２５】）
　
２　引用例２（特開昭６３−１７２６４０号公報）
　（２ａ）「一般式Ｒ’ｎＳｉＯ４−ｎ／２（式中Ｒ’は一般にはフェニル基、またはメチル基）で示される耐熱性シリコーン樹脂は全有機基に占めるフェニル基の含有率が３０〜７０ｍｏｌ％で、かつｎの値が１．２〜１．８のものが耐熱性に優れているとされている。」（２頁左上欄末行〜右上欄４行）
　
　（２ｂ）「一般式Ｒ’ｎＳｉＯ４−ｎ／２におけるｎの値を１．４〜１．７、かつフェニル基含有量を２５〜５５ｍｏｌ％（・・・・・）にすると、可撓性のみならず耐熱性、熱衝撃性も著しく向上する・・・。フェニル基が（Ｃ６Ｈ５）２ＳｉＯ２単位を５％ｍｏｌ以上含有するものの皮膜は可撓性があり、表面も平滑で、膜厚を０．５〜２μｍと薄くしても優れた耐熱性、耐食性を発揮する・・・」（２頁右上欄末行〜左下欄１０行）
　
３　引用例３（特開２００４−５０７７２号公報）
　（３ａ）「【請求項１】
金属光沢を呈する基材・金属板の表面に、半透明の鱗片状無機粉末を分散させたアルキルシリコーン樹脂のクリア塗膜が形成されていることを特徴とする意匠性に優れた耐熱クリアプレコート金属板。
【請求項２】
アルキルシリコーン樹脂がメチルシリコーン樹脂，フェニルシリコーン樹脂，メチルフェニルシリコーン樹脂から選ばれた１種又は２種以上の混合物又は重合物である請求項１記載の耐熱クリアプレコート金属板。
【請求項３】
鱗片状無機粉末がアルミニウムフレーク，ステンレス鋼フレーク，ガラスフレーク，アルミナフレーク，マイカ粉，タルク粉，板状カオリン，硫酸バリウムフレークから選ばれた１種又は２種以上の難水溶性金属粉又は酸化物である請求項１記載の耐熱クリアプレコート金属板。
【請求項４】
ＴｉＯ２，ＳｉＯ２，ＺｒＯ２，Ｆｅ２Ｏ３，Ｆｅ３Ｏ４，ＳｎＯ２，Ｃｒ２Ｏ３，ＺｎＯ，Ａｌ２Ｏ３の１種又は２種以上から選ばれた透明酸化物で被覆した鱗片状無機粉末を使用する請求項１記載の耐熱クリアプレコート金属板。」（【特許請求の範囲】）
　
　（３ｂ）「メチルシリコーン樹脂は一般式（ＣＨ３）ａＳｉＯ（４−ａ−ｂ）／２（ＯＨ）ｂで表される化合物であり・・・ａ＝０．５〜１．５，ｂ＝０．５〜１．０５の範囲に設定することが好ましい。ａ＜０．５では塗膜の加工密着性が低下し、ａ＞１．５では耐熱性が劣る。・・・フェニルシリコーン樹脂をベースとする塗料組成物では、一般式（Ｃ６Ｈ５）ａＳｉＯ（４−ａ−ｂ）／２（ＯＨ）ｂで表されるフェニルシリコーン樹脂が使用される。この場合も、指数ａ，ｂは、メチルシリコーン樹脂と同じ理由でそれぞれａ＝０．５〜１．５，ｂ＝０．５〜１．０５の範囲に設定することが好ましい。」（【００２２】〜【００２３】）
　
　（３ｃ）「アルキルシリコーン樹脂のフェニル基はメチル基よりも熱分解温度が高く、ＴＧ−ＤＴＡ分析ではフェニル基が約４５０℃…に熱分解のピークが検出される。」（【００２４】）
　
　（３ｄ）「このようにして得られた耐熱クリアプレコート金属板は、独特の意匠性がある外観と相俟って優れた耐熱性，耐食性，耐食品汚染性を活かし、加熱調理器具，暖房機器，空調機器，自動車排気系部材等の広範な分野で使用される。」（【００３３】）
　
４　引用例４（「トーレ・シリコーン　総合カタログ」）
　（４ａ）「
　　
　」（本件刊行物等提出書に添付された「刊行物２」の写しの３枚目）
　
５　参考例（「塗料・コーティング用シリコーン」）
　（５ａ）「シリコーンレジンは、シリコーンオイルなどのシリコーン材料と同様に、「Ｓｉ−Ｏ−Ｓｉ」結合を主鎖とし、メチル基、フェニル基などの有機基を側鎖に持つシロキサンポリマーですが、シリコーンオイルとは異なり、図１に示すような多くの分岐構造を有しており、硬化後は非常に架橋密度の高い、三次元架橋構造を有しており、硬い被膜を作ります。シリコーンレジンは、主としてコーティング皮膜形成材料として用いられるほか、各種粉末、構造材のバイインダー（結着剤）に用いられます。」（本件刊行物等提出書に添付された「刊行物３」の写しの４枚目左上欄１行〜８行）
　
　（５ｂ）「これらの熱硬化型シリコーンレジン製品は、シリコーンレジン中に含まれる有機基の種類により、フェニル基を含むフェニルメチル系とメチル基だけをもつメチル系の二つに大別されます。前者の特長は、耐熱性、耐酸化性、有機樹脂との相溶性などであり、後者の特長は、撥水性、低重量減少率、耐薬品性、速硬化性などがあげられます。」（同写しの５枚目右上欄１行〜６行）
　
　（５ｃ）「表２　加熱硬化型シリコーンレジン製品の一般特性　
　」（同写しの５枚目）
　
　上記の記載事項１ａ〜５ｃを、以下、それぞれ「摘記事項１ａ」〜「摘記事項５ｃ」という。
　
第４　対比、判断
１　引用例１に記載された発明
（１）摘記事項１ａによると、引用例１には、シリカ系コーティング液を用いて被膜を形成してなる「シリカ系コーティング膜被覆基材」（摘記事項１ａ、【請求項１０】〜【請求項１２】）が記載されている。
　当該シリカ系コーティング液の組成としては、摘記事項１ａの【請求項３】において、「（Ａ）エポキシ基を含有するアルコキシシランおよび／またはその加水分解物１００質量部に対して、（Ｂ）アミノ基を含有するアルコキシシランおよび／またはその加水分解物が１０質量部以上２００質量部以下、（Ｃ）アルコキシシラン以外の金属アルコキシドおよび／またはその加水分解物が０．５質量部以上５０質量部以下、および（Ｄ）酸触媒が０．５質量部以上１０質量部以下の組成である」と記載されている。
　摘記事項１ａの【請求項４】には、「さらに、（Ｅ）炭素数１以上１２以下のアルキル基、そのフルオロ置換体及びフェニル基から選ばれる１種以上を含有するアルコキシシラン、その加水分解物、テトラアルコキシシラン、及びその加水分解物から選ばれる１つ以上の化合物を含有する」と記載され、摘記事項１ｅには、「炭素数１以上１２以下のアルキル基のフルオロ置換体またはフェニル基を有するアルコキシシランとして、・・・、フェニルトリエトキシシランなどを挙げることができる。」との記載があり、摘記事項１ｆには、「（Ｅ）成分に相当するこれらの化合物は総量としてその質量部が、エポキシ基を含有するアルコキシシランおよび／またはその加水分解物１００質量部に対して、１０以上１００以下であることが好ましい。」との記載がある。
　当該コーティング膜の構造については、摘記事項１ａの【請求項８】において、「シロキサン結合を主とする無機の三次元網目構造と、エーテル結合およびアミノ結合を含む有機の三次元網目構造とを含み、かつ、無機の三次元網目構造と有機の三次元網目構造がＳｉ原子を介して化学的に結合している」との記載があり、摘記事項１ｇには、「有機成分は、Ｃ、Ｏ、Ｎ、Ｈから構成され、有機の三次元網目構造の主骨格は、−ＣＨ２−ＣＨ（ＣＨ２）−Ｏ−ＣＨ２−のようなエーテル結合や、第２または第３アミンとなるようなアミノ結合などから構成される。無機の網目構造と有機の網目構造とは、Ｓｉ−Ｃ結合を介して連結され、無機と有機の網目が相互に貫入しあった構造になっている。」との記載がある。
　当該コーティング膜の形成方法については、摘記事項１ａの【請求項１１】によると、表面の少なくとも一部に当該シリカ系コーティング液を塗布後、被膜を形成してなることが記載され、摘記事項１ｈには、「シリカ系コーティング液をコーティング後、室温から３００℃の温度域で数日から数秒の熱処理を行う」との記載がある。
　当該コーティング膜を被覆した基材については、摘記事項１ａの【請求項１２】または摘記事項１ｉのとおり、金属材料等が示されている。
　
　よって、引用例１には、シリカ系コーティング膜被覆基材に関して、以下の発明（以下、「引用発明」という。）が記載されている。
　「（Ａ）エポキシ基を含有するアルコキシシランおよび／またはその加水分解物１００質量部に対して、（Ｂ）アミノ基を含有するアルコキシシランおよび／またはその加水分解物が１０質量部以上２００質量部以下、（Ｃ）アルコキシシラン以外の金属アルコキシドおよび／またはその加水分解物が０．５質量部以上５０質量部以下、および（Ｄ）酸触媒が０．５質量部以上１０質量部以下の組成であり、さらに、（Ｅ）炭素数１以上１２以下のアルキル基、そのフルオロ置換体及びフェニル基から選ばれる１種以上を含有するアルコキシシラン、その加水分解物、テトラアルコキシシラン、及びその加水分解物から選ばれる１つ以上の化合物を１０質量部以上１００質量部以下含有し、前記（Ｅ）の炭素数１以上１２以下のアルキル基のフルオロ置換体またはフェニル基を有するアルコキシシランとして、フェニルトリエトキシシランを含むシリカ系コーティング液を金属表面の少なくとも一部に塗布、熱処理することで得られる被膜を表面の少なくとも一部に有しており、
　前記コーティング膜が、シロキサン結合を主とする無機の三次元網目構造と、エーテル結合およびアミノ結合を含む有機の三次元網目構造とを含み、かつ、無機の三次元網目構造と有機の三次元網目構造がＳｉ原子を介して化学的に結合しているシリカ系コーティング膜被覆基材。」
　
（２）本願発明と引用発明とを対比する。
　引用発明の「皮膜」は、本願発明の「被膜」及び「コーティング膜」に相当し、引用発明の「シリカ系コーティング膜被覆基材」は、本願発明の「表面処理金属」に相当する。
　引用発明の「（Ａ）エポキシ基を含有するアルコキシシランおよび／またはその加水分解物１００質量部に対して、（Ｂ）アミノ基を含有するアルコキシシランおよび／またはその加水分解物が１０質量部以上２００質量部以下、（Ｃ）アルコキシシラン以外の金属アルコキシドおよび／またはその加水分解物が０．５質量部以上５０質量部以下、および（Ｄ）酸触媒が０．５質量部以上１０質量部以下の組成であり」は、本願発明の「エポキシ基を有するアルコキシシラン又はその加水分解物及びアミノ基を有するアコキシシラン又はその加水分解物の一方又は双方」及び「アルコキシシラン又はその加水分解物」を主成分とするものに相当する。
　引用発明の「（Ｅ）炭素数１以上１２以下のアルキル基、そのフルオロ置換体及びフェニル基から選ばれる１種以上を含有するアルコキシシラン、その加水分解物、テトラアルコキシシラン、及びその加水分解物から選ばれる１つ以上の化合物」は、炭素数１から１２の有機基としてフェニル基を有するアルコキシシラン又はその加水分解物である点で、本願発明の「炭素数１から１２の有機基としてフェニル基のみを有するアルコキシシラン又はその加水分解物」と共通する。
　引用発明のコーティング膜には、エポキシ基、アミノ基及びフェニル基が含まれるから、引用発明の「シロキサン結合を主とする無機の三次元網目構造と、エーテル結合およびアミノ結合を含む有機の三次元網目構造とを含み、かつ、無機の三次元網目構造と有機の三次元網目構造がＳｉ原子を介して化学的に結合している」コーティング膜は、「主骨格の主要結合がシロキサン結合であり、主骨格又は側鎖の一方又は双方の結合中に、前記エポキシ基を有するアルコキシシランに由来するエーテル結合又は前記アミノ基を有するアルコキシシランに由来するアミノ結合の一方又は双方を含み、かつ、前記エーテル結合、アミノ結合以外の炭素数１から１２の有機基として」フェニル基を含む無機−有機複合皮膜である点で本願発明と共通する。
　
　よって、両者は、次の点で一致する。
＜一致点＞
　「エポキシ基を有するアルコキシシラン又はその加水分解物及びアミノ基を有するアコキシシラン又はその加水分解物の一方又は双方と、炭素数１から１２の有機基としてフェニル基のみを有するアルコキシシラン又はその加水分解物と、アルコキシシラン又はその加水分解物とを主成分とし、前記フィニル基を有するアルコキシシランはフェニルトリエトキシシランを含むコーティング液を金属表面の少なくとも一部に塗布、焼き付けることで得られる皮膜を表面の少なくとも一部に有してなる表面処理金属であって、
前記皮膜が、主骨格の主要結合がシロキサン結合であり、主骨格又は側鎖の一方又は双方の結合中に、前記エポキシ基を有するアルコキシシランに由来するエーテル結合又は前記アミノ基を有するアルコキシシランに由来するアミノ結合の一方又は双方を含み、かつ、前記エーテル結合、アミノ結合以外の炭素数１から１２の有機基としてフェニル基を含む無機−有機複合皮膜である表面処理金属。」
　
　そして、次の点で相違する。
＜相違点１＞
　コーティング液及び皮膜に含まれる「炭素数１から１２の有機基」について、本願発明は、「フェニル基のみ」であるのに対し、引用発明は、「炭素数１から１２の有機基」の１つとして「フェニル基」が選択されること。
　
＜相違点２＞
　本願発明は、「前記皮膜中に含まれる有機成分が皮膜全体に対する質量割合で０．５％以上５０％以下であり」、「さらに、前記皮膜の主骨格中又は側鎖の一方又は双方の結合中のエーテル結合又はアミノ結合の一方又は双方の占める割合がシロキサン結合に対する割合で０．０１以上０．５以下である」のに対し、引用発明は、そのような割合であるのか明らかでないこと。
　
　そこで、上記の相違点１、２について検討する。
　
（３）相違点１について
　引用発明は、前記（Ｅ）の「炭素数１以上１２以下のアルキル基、そのフルオロ置換体及びフェニル基から選ばれる１種以上を含有するアルコキシシラン、その加水分解物、テトラアルコキシシラン、及びその加水分解物から選ばれる１つ以上の化合物」を含有するものであり、当該化合物の選択肢として１つの化合物の場合も含まれることは明らかである。
　また、引用発明における前記（Ｅ）成分をコーティング液に配合する理由は、「得られるシリカ系コーティング膜に耐指紋性、撥水性、耐汚染性などを付与すること」（摘記事項１ｅ、【００１５】）にあるが、他方で、フェニル基を含む化合物は、シリコーン樹脂の耐熱性を向上させる配合成分として用いられることが周知事項である。
　例えば、引用例２には、有機分に占めるフェニル基の含有率が３０〜７０ｍｏｌ％であると耐熱性に優れること（摘記事項２ａ）、フェニル基含有量が２５〜５５ｍｏｌ％であると可撓性、耐熱性が向上すること（摘記事項２ｂ）が記載され、引用例３には、フェニル基の含有量が少ないと加工密着性が低下し、多いと耐熱性が低下すること（摘記事項３ｂ）が記載されている。
　また、引用例４には、シリコーン樹脂製品の「ＳＨ８０５」の「硬化後のフィルム特性」について、「耐熱性最大サービス温度」が「アルミ塗料」の場合、「６５０℃」（摘記事項４ａ）との記載があり、高い耐熱性を示している。（なお、上記「第３」５の参考例の表２（摘記事項５ｃ）によると、当該「ＳＨ８０５」は、表２の品番「８０５ＲＥＳＩＮ」のフェニメチル系シリコーンレジン製品というフェニル基を有するシリコーン樹脂製品（摘記事項５ｂ）に相当する。）
　したがって、引用発明の被覆基材におけるコーティング液及び被膜に含有される有機成分について、被膜に適した耐熱性を付与するために、フェニル基を必須成分として含有させることは、当業者が容易に想到し得る事項であると認められる。
　
（４）相違点２について
　ア　摘記事項１ｈによると、引用発明の被膜は、無機と有機の両方の網目構造が互いに結合しており、有機成分が低温短時間の硬化、無機成分が耐腐食性、耐候性、高硬度というそれぞれの成分の特性を備えているとされている。
　また、摘記事項３ｂには、フェニル基の含有量が加工密着性と耐熱性の両方の兼ね合いにより設定されることが示されている。
　そうすると、引用発明の被膜においても無機成分と有機成分の含有量は、被膜の特性に応じて適宜選択できるところ、無機成分は、シロキサン結合の主体をなすものであるから、有機成分の含有量が無機成分の含有量以下となるように、相違点２の「前記皮膜中に含まれる有機成分が皮膜全体に対する質量割合で０．５％以上５０％以下」とすることは、当業者が容易に選択できた事項であると認められる。
　
　イ　摘記事項１ｃ、１ｄによると、引用発明において、エポキシ基（エーテル結合）あるいはアミノ基を含有するアルコキシシランまたは加水分解物は、低温硬化性、基板密着性、貯蔵安定性との関係から必要な範囲で含有されている。これらのアルコキシシラン等の配合によって、引用発明の被膜においてエポキシ結合及びアミノ結合が付与されるのであるから、被膜のエポキシ結合及びアミノ結合の割合は、上記のアルコキシシラン等の配合量により適宜選択できる事項であるといえる。
　そうすると、引用発明の被膜において、エーテル結合またはアミノ結合の含有割合を相違点２の「エーテル結合又はアミノ結合の一方又は双方の占める割合がシロキサン結合に対する割合で０．０１以上０．５以下」という範囲に設定することは、被膜に必要とされる特性に応じて通常行われる数値範囲の最適化であって、当業者が適宜なし得る事項であると認められる。
　
（５）したがって、本願発明は、引用発明及び引用例２〜４に記載された事項に基づいて当業者が容易に発明をすることができたものである。
　
（６）請求人の主張について
　請求人は、平成２３年１１月７日付け意見書において、引用例１のフェニル基は、必須の構成要件ではなく、任意に選択可能な構成要素として記載されているにすぎない、引用例２〜４が対象とするのはシリコーン樹脂であるのに対し、本願発明が対象とするのは特定のアルコキシシランの加水分解物であり、基材上で加水分解して直接に皮膜を形成される一体の無機連続膜をべースとし有機基が結合している無機−有機複合膜とは本質的に異なるものである、よって、引用例１に引用例２〜４を組み合わせたとしても、本願発明の構成を導出することは困難である旨主張する。
　しかし、引用例１に記載されたフェニル基が任意な配合成分であるとしても、引用例１においてフェニル基を選択可能であることが開示されている以上、引用発明の被覆基材がフェニル基を含有できないものであるとする理由はない。
　また、引用例２〜４に記載されたシリコーン樹脂は、摘記事項５ａにも示されるように、「Ｓｉ−Ｏ−Ｓｉ」で表記される無機のシロキサン結合を主鎖とする材料であり、これにフェニル基等の有機基を含有させたものである。そうすると、シロキサン結合を主要結合とする無機−有機複合膜から構成される引用発明において、選択可能なフェニル基を耐熱性の観点で含有させることを、引用発明及び引用例２〜４の記載から導くことに格別の困難性はないというべきである。
　したがって、請求人の上記の主張を採用することはできない。
　
第５　まとめ
　以上のとおり、本願発明は、特許法第２９条第２項の規定により特許を受けることができないものであるから、本願の他の請求項に係る発明について検討するまでもなく、本願は、拒絶されるべきである。
　よって、結論のとおり審決する。